ОДНОРЕАКТОРНЫЙ СПОСОБ ПОЛУЧЕНИЯ СИЛИКОН-АКРИЛОВЫХ ГИБРИДНЫХ АДГЕЗИВНЫХ КОМПОЗИЦИЙ, ЧУВСТВИТЕЛЬНЫХ К ДАВЛЕНИЮ

1. Однореакторный способ получения однофазной силикон-акриловой гибридной композиции, включающий следующие стадии:
(а) получение раствора акрилового полимера путем свободнорадикальной полимеризации в органическом растворе;
(b) добавление (i) силиконового полимера и (ii) катализатора к раствору акрилового полимера и проведение реакции для получения силикон-акрилового гибридного раствора;
(c) нейтрализация силикон-акрилового гибридного раствора нейтрализующим реагентом;
(d) фильтрование всех твердых осадков из силикон-акрилового гибридного раствора для получения однофазной силикон-акриловой гибридной композиции в растворе;
при этом соотношение силиконового полимера и акрилового полимера составляет от 50:1 до 1:50,
при этом силикон-акриловая гибридная композиция содержит ковалентные связи -Si-O-Si- между силиконовым полимером и акриловым полимером.
2. Однореакторный способ получения однофазной силикон-акриловой гибридной композиции, включающий следующие стадии:
(а) получение раствора акрилового полимера путем полимеризации:
(i) смеси мономеров, в которой по меньшей мере один мономер включает гидролизуемый силан(мет)акриловый мономер и/или силоксан(мет)акриловый макромер,
(ii) инициатора свободных радикалов,
(iii) органического растворителя,
при этом температура реакции составляет приблизительно от 50 приблизительно до 150°C, и время реакции составляет приблизительно от 2 до 24 часов;
(b) добавление (i) силиконового полимера и (ii) катализатора в раствор акрилового полимера (а) и проведение реакции при температуре приблизительно от 50 приблизительно до 150°C в течение приблизительно от 2 до 24 часов для получения силикон-акрилового гибридного раствора;
(c) нейтрализация силикон-акрилового гибридного раствора при температуре приблизительно от комнатной приблизительно до 150°C в течение приблизительно от 2 до 24 часов; и
(d) фильтрование всех твердых осадков из силикон-акрилового гибридного раствора для получения однофазной силикон-акриловой гибридной композиции в растворе;
при этом соотношение силиконового полимера и акрилового полимера составляет от 50:1 до 1:50,
при этом силикон-акриловая гибридная композиция содержит ковалентные связи -Si-O-Si- между силиконовым полимером и акриловым полимером.
3. Однореакторный способ по п. 2, в котором количество гидролизуемого силан(мет)акрилового мономера и/или силоксан(мет)акрилового макромера составляет приблизительно от приблизительно 0,1 до приблизительно 50 мас.% в пересчете на общую массу акриловых мономеров.
4. Однореакторный способ по п. 2, в котором гидролизуемый силан(мет)акриловый мономер (а)(i) имеет формулу
2
n-3
n
CH=CHR'COO-X-SiR''Y, в которой
R’ представляет собой H или метильную группу; R” выбран из группы, состоящей из алкила, арила, фторалкила, триалкилсилила, триарилсилила, винила или их комбинации;
X представляет собой линейную, циклическую или разветвленную двухвалентную связь, выбранную из группы, включающей алкилен, арилен, оксиалкилен, оксиарилен, сложный эфир, амин, гликоль, имид, амид, спирт, карбонат, уретан, мочевину, сульфид, простой эфир или их производное или комбинацию; и
2
2
2
Y выбран из гидролизуемой группы, состоящей из алкокси, арилокси, ацетокси, оксимино, енокси, амино, амидо, амида α-гидроксикарбоновой кислоты (-OCR'CONR''), сложного эфира α-гидроксикарбоновой кислоты (-OCR'COOR''), H, галогена или их комбинации; n выбран из 1, 2 и 3.
5. Однореакторный способ по п. 4, в котором силоксан(мет)акриловый макромер (а)(i) представляет собой полидиметилсилоксановый полимер или олигомер с концевыми моно(мет)акрилатами.
6. Способ по п. 2, в котором мономеры (а)(i) дополнительно содержат второй мономер, имеющий формулу
2
1
2
CH=CRR, в которой
1
Rпредставляет собой H или метильную группу;
2
3
3
R выбран из группы, состоящей из COOR, OCOR, арила, гетероциклического соединения или их комбинации;
3
R выбран из группы, состоящей из H, алкила, арила, аллила, фторалкила, гидроксиалкила, триалкилсилила, триарилсилила, эпоксиалкила, аминоалкила, аммонийалкила или их комбинации.
7. Однореакторный способ по п. 1, в котором силиконовый полимер (b)(i) представляет собой силоксановый полимер, силиконовую смолу или их комбинацию, при этом соотношение компонентов находится в диапазоне приблизительно от 9:1 до 1:9.
8. Однореакторный способ по п. 7, в котором силоксановый полимер представляет собой диорганозамещенный полисилоксан, имеющий концевую группу, выбранную из гидролизуемого гидроксила, алкоксигидрида, или их комбинации.
9. Однореакторный способ по п. 2, в котором катализатор (b)(ii) имеет значение pKa ≤6 или ≥15.
10. Способ получения трансдермального устройства, содержащего силикон-акриловую гибридную композицию АЧД и действующее вещество, и указанный способ включает следующие стадии:
(а) получение акрилового полимера путем реакции полимеризации (i) смеси мономеров, в которой по меньшей мере один мономер включает гидролизуемый силан(мет)акриловый мономер и/или силоксан(мет)акриловый макромер, (ii) инициатора радикалов; (iii) органического растворителя, и
(b) добавление (i) силиконового полимера и (ii) основного или кислотного катализатора в раствор акрилового полимера (а) и проведение реакции при температуре приблизительно от приблизительно 50 до приблизительно 150°C в течение приблизительно от 2 приблизительно до 24 часов для получения силикон-акрилового гибридного раствора;
(c) нейтрализация раствора (b) при температуре приблизительно от комнатной до приблизительно 150°C в течение приблизительно от 2 до 24 часов;
(d) удаление всех твердых осадков для получения однофазной силикон-акриловой гибридной композиции АЧД;
(e) добавление действующего вещества к раствору (d), при этом действующим веществом является фармацевтическое, нутрицевтическое и/или космецевтическое средство;
(f) нанесение раствора (e) на пленочную подложку; и
(g) выпаривание растворителя с образованием трансдермального устройства.